(57)【要約】【課題】十分なガスネットワークを有し、高い水素イオン伝導性を有するカソード触媒層を備えたダイレクトメタノール型燃料電池用カソードを提供する。【解決手段】触媒微粒子を担持し、かつ水素イオン伝導性高分子電解質を表面の少なくとも一部に被覆したカーボン粒子、および表面に撥水材を有するカーボン粒子を含有するカソード触媒層を含むダイレクトメタノール型燃料電池用カソードである。前記カソード触媒層は、直径３ｎｍ〜１μｍの細孔を体積Ｖ１で有し、直径３０ｎｍ〜１μｍの細孔の体積Ｖ２は、前記体積Ｖ１の５０〜９０％であり、前記体積Ｖ１の１〜８％は、直径３〜１０ｎｍの細孔であり、前記直径３〜１０ｎｍの細孔体積増加量（Δ（ｍＬ／ｇ））は、０．００１以上０．０１以下であることを特徴とする。【選択図】    図４
2010177098.tif 000002
【特許請求の範囲】
【請求項１】
触媒微粒子を担持し、かつ水素イオン伝導性高分子電解質を表面の少なくとも一部に被覆したカーボン粒子、および表面に撥水材を有するカーボン粒子を含有するカソード触媒層を含み、
前記カソード触媒層は、直径３ｎｍ以上１μｍ以下の細孔を体積Ｖ１で有し、
直径３０ｎｍ以上１μｍ以下の細孔の体積Ｖ２は、前記体積Ｖ１の５０％以上９０％以下であり、
前記体積Ｖ１の１％以上８％以下は、直径３ｎｍ以上１０ｎｍ以下の細孔であり、
前記直径３ｎｍ以上１０ｎｍ以下の細孔体積増加量（Δ（ｍＬ／ｇ））は、０．００１以上０．０１以下であることを特徴とするダイレクトメタノール型燃料電池用カソード。
【請求項２】
前記カソード触媒層における前記直径３０ｎｍ以上１μｍ以下の細孔の全体積の４０％以上８０％以下は、前記表面に撥水材を有するカーボン粒子による細孔であることを特徴とする請求項１に記載のダイレクトメタノール型燃料電池用カソード。
【請求項３】
前記３０ｎｍ以上１μｍ以下の細孔の体積Ｖ２は、前記体積Ｖ１の５５％以上８５％以下であることを特徴とする請求項１または２に記載のダイレクトメタノール型燃料電池用カソード。
【請求項４】
前記直径３ｎｍ以上１０ｎｍ以下の細孔は、前記体積Ｖ１の１％以上６％以下を占めることを特徴とする請求項１乃至３のいずれか１項に記載のダイレクトメタノール型燃料電池用カソード。
【請求項５】
前記直径３ｎｍ以上１０ｎｍ以下の細孔の体積増加量（Δ（ｍＬ／ｇ））は、０．００２以上０．００８以下であることを特徴とする請求項１乃至４のいずれか１項に記載のダイレクトメタノール型燃料電池用カソード。
【請求項６】
前記表面に撥水材を有するカーボン粒子は、前記カソード触媒層の全重量の１％以上３０％以下の量で含有されることを特徴とする請求項１乃至５のいずれか１項に記載のダイレクトメタノール型燃料電池用カソード。
【請求項７】
前記表面に撥水材を有するカーボン粒子は、前記カソード触媒層の全重量の２％以上２５％以下の量で含有されることを特徴とする請求項１乃至６のいずれか１項に記載のダイレクトメタノール型燃料電池用カソード。
【請求項８】
前記撥水材は、前記カソード触媒層の全重量の１％以上２０％以下の量で含有されることを特徴とする請求項１乃至７のいずれか１項に記載のダイレクトメタノール型燃料電池用カソード。
【請求項９】
前記撥水材は、前記カソード触媒層の全重量の１％以上１０％以下の量で含有されることを特徴とする請求項１乃至８のいずれか１項に記載のダイレクトメタノール型燃料電池用カソード。
【請求項１０】
前記触媒微粒子は、Ｐｔ系触媒微粒子を含むことを特徴とする請求項１乃至９のいずれか１項に記載のダイレクトメタノール型燃料電池用カソード。
【請求項１１】
前記触媒微粒子は、平均直径２ｎｍ以上５ｎｍ以下の微粒子であることを特徴とする請求項１乃至１０のいずれか１項に記載のダイレクトメタノール型燃料電池用カソード。
【請求項１２】
前記水素イオン伝導性高分子電解質は、パーフルオロカーボンスルホン酸溶液、イオン交換性樹脂、およびイオン性共重合体からなる群から選択される少なくとも一種を含むことを特徴とする請求項１乃至１１のいずれか１項に記載のダイレクトメタノール型燃料電池用カソード。
【請求項１３】
前記カーボン粒子は、高導電性カーボンブラック、ファーネスブラック、およびアセチレンブラックからなる群から選択される少なくとも一種を含むことを特徴とする請求項１乃至１２のいずれか１項に記載のダイレクトメタノール型燃料電池用カソード。
【請求項１４】
前記カーボン粒子は、平均粒子径２０ｎｍ以上８０ｎｍ以下の平均粒子径を有することを特徴とする請求項１乃至１３のいずれか１項に記載のダイレクトメタノール型燃料電池用カソード。
【請求項１５】
前記撥水材は、ポリテトラフルオロエチレン、テトラフルオロエチレン−ペルフルオロアルキルビニルエーテル共重合体、テトラフルオロエチレン−ヘキサフルオロプロピレン共重合体、ポリクロロトリフルオロエチレン、ポリフッ化ビニリデン、ポリフッ化ビニル、テトラフルオロエチレン−エチレン共重合体、およびアモルファスフッ素樹脂からなる群から選択されることを特徴とする請求項１乃至１２のいずれか１項に記載のダイレクトメタノール型燃料電池用カソード。
【請求項１６】
燃料極、酸化剤極、および前記燃料極と酸化剤極とに挟持された電解質膜を具備し、
前記酸化剤極は、請求項１乃至１５のいずれか１項に記載のダイレクトメタノール型燃料電池用カソードを有することを特徴とするダイレクトメタノール型燃料電池。
【請求項１７】
前記カソード触媒層は、１ｍｇ／ｃｍ2以上５ｍｇ／ｃｍ2以下の量で前記触媒微粒子を含むことを特徴とする請求項１６に記載のダイレクトメタノール型燃料電池。
【請求項１８】
前記燃料極は、アノード触媒が塗布された撥水性有機合成樹脂からなるアノード触媒層を含むことを特徴とする請求項１６に記載のダイレクトメタノール型燃料電池。
【請求項１９】
前記アノード触媒は、１ｍｇ／ｃｍ2以上１０ｍｇ／ｃｍ2以下の量で前記アノード触媒層に含有されることを特徴とする請求項１８に記載のダイレクトメタノール型燃料電池。
【請求項２０】
前記電解質膜は、過酸化水素および硫酸で処理されたパーフルオロカーボンスルホン酸膜を含むことを特徴とする請求項１６に記載のダイレクトメタノール型燃料電池。
【発明の詳細な説明】
【技術分野】
【０００１】
本発明は、ダイレクトメタノール型燃料電池（ＤＭＦＣ：Ｄｉｒｅｃｔ  Ｍｅｔｈａｎｏｌ  Ｆｕｅｌ  Ｃｅｌｌ）、およびダイレクトメタノール型燃料電池用カソードに関する。
【背景技術】
【０００２】
ＤＭＦＣにおいては、電池内で水素やメタノール等の燃料を電気化学的に酸化させることにより、燃料の化学エネルギーを電気エネルギーに直接変換して取り出される。
【０００３】
ＤＭＦＣでは、電池出力の向上を図るために、燃料の供給と発生した反応物の移動とのバランスを保つ構造が求められる。フッ素樹脂、シリコーン樹脂およびポリエチレン等の撥水性材料含有層を、燃料極または酸素極内に設けることによって、こうした構造が可能となることが示されている（例えば特許文献１参照）。また、ガス拡散電極でのガス透気度と保湿性とを両立させる構造を備えた固体高分子電解質膜形燃料電池も知られている。
【０００４】
電極での反応の結果、カソード触媒層では多量の水が生成されるので、触媒層は反応ガスの拡散を阻害しない構造であることが必要とされる。従来は、撥水性粒子を混入してカソード触媒層を濡れ難くすることにより、生成水の逸散性の向上を計っていた。しかしながら、撥水性粒子を含有させるとカソード触媒層は濡れ難くなるものの、電解質ネットワークが崩れてしまうおそれが高い。
【０００５】
表面に撥水処理を施したカーボン粒子を導入して燃料ガスの拡散供給パスを確保することによって、フラッディングを抑制することは可能とされている。しかしながら、燃料ガスの拡散供給パスが十分に確保されない場合もある。これは、触媒層の細孔構造が、カーボン種類、撥水処理カーボン粒子の量、カーボン粒子と撥水材とのディスパージョンの粘度などに大きく依存するためである。触媒層の重量に対する撥水材の比率などを制御するだけでは、燃料ガスの拡散供給パスを十分に確保することが困難である。電解質ネットワークを維持しつつ、生成水の散逸性を十分に確保したカソード触媒層を有するＤＭＦＣは、未だ得られていないのが現状である。
【０００６】
触媒層の細孔構造は、細孔直径数十ｎｍ周辺を境として、一次粒子間の気孔に相当する細孔（一次孔）と、凝集体間で形成される大きな気孔（二次孔）とに分類される。電極中の触媒利用率や電解質による細孔占有率から、前述の２種類の細孔別の電解質の占有率が求められる。一次孔が主に電解質ネットワークとして寄与し、二次孔が反応ガスのネットワークとして寄与しているといわれている。より効果的な反応ガスの拡散性を得るために、反応ガスの拡散性に寄与する二次孔の空間率を高めることが重要である。
【０００７】
低空気送気量によるカソード性能を確認することは、反応ガスの拡散性を確認する有効な方法であり、低空気送気量でも高性能が得られるＤＭＦＣ用カソードが求められる。
【特許文献１】特開２００１−２８３８７５号公報
【発明の開示】
【発明が解決しようとする課題】
【０００８】
本発明は、十分なガスネットワークを有し、高い水素イオン伝導性を有するカソード触媒層を備えたダイレクトメタノール型燃料電池用カソードを提供することを目的とする。
【課題を解決するための手段】
【０００９】
本発明の一態様にかかるダイレクトメタノール型燃料電池用カソードは、触媒微粒子を担持し、かつ水素イオン伝導性高分子電解質を表面の少なくとも一部に被覆したカーボン粒子、および表面に撥水材を有するカーボン粒子を含有するカソード触媒層を含み、
前記カソード触媒層は、直径３ｎｍ以上１μｍ以下の細孔を体積Ｖ１で有し、
直径３０ｎｍ以上１μｍ以下の細孔の体積Ｖ２は、前記体積Ｖ１の５０％以上９０％以下であり、
前記体積Ｖ１の１％以上８％以下は、直径３ｎｍ以上１０ｎｍ以下の細孔であり、
前記直径３ｎｍ以上１０ｎｍ以下の細孔体積増加量（Δ（ｍＬ／ｇ））は、０．００１以上０．０１以下であることを特徴とする。
【発明の効果】
【００１０】
本発明によれば、十分なガスネットワークを有し、高い水素イオン伝導性を有するカソード触媒層を備えたダイレクトメタノール型燃料電池用カソードが提供される。
【発明を実施するための最良の形態】
【００１１】
以下、図面を参照して実施形態を詳細に説明する。図面においては、同一の部分には同一の符号を付し、重複する記載は省略する。また、図面は模式的なものであり、厚みと平面寸法との関係、各層の厚みの比率等は現実のものと異なる。さらに、図面相互間においても、互いの寸法の関係や比率が異なる部分が含まれている。
【００１２】
図１に示すように、一実施形態にかかるダイレクトメタノール型燃料電池（ＤＭＦＣ）のセル１００においては、アノード触媒層２０とカソード触媒層３０とにより電解質膜１０が挟持されて、ＣＣＭ（Ｃａｔａｌｙｓｔ  Ｃｏａｔｅｄ  Ｍｅｍｂｒａｎｅ）２５が構成される。アノード触媒層２０の外側には、アノードＭＰＬ（緻密撥水層）付ＧＤＬ層（ガス拡散層）１１０が配置され、カソード触媒層３０の外側には、カソードＭＰＬ８０およびカソードＧＤＬ層９０が順次配置される。
【００１３】
アノードＭＰＬ付ＧＤＬ層１１０、アノード触媒層２０、電解質膜１０、カソード触媒層３０、カソードＭＰＬ８０、およびカソードＧＤＬ９０を含む積層体は、膜電極複合体（ＭＥＡ：Ｍｅｍｂｒａｎｅ  ｅｌｅｃｔｒｏｄｅ  ａｓｓｅｍｂｌｙ）と称される。
【００１４】
ＧＤＬ層９０および１１０は、一般に多孔質導電性材料から構成され、集電体としての機能も有する。アノードＭＰＬ付ＧＤＬ層１１０は、アノード触媒層２０へ燃料を供給し、カソードＧＤＬ層９０はカソード触媒層３０へ酸化剤ガスを供給する。
【００１５】
アノード触媒層２０およびカソード触媒層３０は、通常、触媒活性物質と導電性物質とプロトン伝導性物質とを含有する多孔質層から構成される。例えば、導電性物質を担持体とした担持触媒と、プロトン伝導性物質とを含む多孔質層によって、触媒層を構成することができる。
【００１６】
なお、触媒層とＧＤＬ層との組み合わせが電極と称される。アノード触媒層２０とアノードＭＰＬ付ＧＤＬ層１１０とを燃料極（アノード電極）と称し、カソード触媒層３０とカソードＭＰＬ８０およびカソードＧＤＬ層９０とを酸化剤極（カソード電極）と称する。
【００１７】
上述したような構成のＤＭＦＣが動作される際には、液体燃料貯蔵部（図示せず）から、メタノール水溶液がアノード側の電極に供給される。カソード触媒層３０には、酸化剤としての空気が供給される。アノード触媒層２０においては、下記反応式（１）で表わされる触媒反応が生じ、カソード触媒層３０においては、下記反応式（２）で表わされる触媒反応が生じる。こうした反応が生じることから、触媒層は反応層とも呼ばれている。
【００１８】
ＣＨ3ＯＨ＋Ｈ2Ｏ  →  ＣＯ2＋６Ｈ+＋６ｅ-  ・・・（１）
６Ｈ+＋（３／２）Ｏ2＋６ｅ-  →  ３Ｈ2Ｏ  ・・・（２）
アノード触媒層２０では、メタノールと水とが反応して、二酸化炭素、プロトンおよび電子が生成される。プロトンは、電解質膜１０を通過してカソード電極に到達する。一方、カソード触媒層３０では、酸素およびプロトンに加えて、外部回路を経由してカソード触媒層３０に到達した電子が結合して、水が生成される。
【００１９】
この際、アノード電極およびカソード電極を外部回路に接続しておけば、発生した電子により電力を取り出すことができる。生成した水は、カソード電極から系外へ放出される。一方、アノード電極で発生した二酸化炭素は、液体燃料を直接セルに供給する場合には燃料液相中を拡散し、ガスのみを透過するガス透過膜を介して燃料電池セルの系外へ排出される。
【００２０】
このような構成の燃料電池において優れた電池特性を得るためには、それぞれの電極に、適量の燃料がスムーズに供給されることが求められる。また、触媒活性物質とプロトン伝導性物質と燃料との三相界面において、電極触媒反応が迅速に生じることも必要である。さらに、電子およびプロトンをスムーズに移動させることに加えて、反応生成物を迅速に排出することが求められる。
【００２１】
本発明の実施形態にかかるＤＭＦＣにおける電解質膜１０は、例えば、所定の寸法のパーフルオロカーボンスルホン酸膜に、過酸化水素および硫酸で前処理を施すことによって作製することができる。パーフルオロカーボンスルホン酸膜としては、例えば、Ｎａｆｉｏｎ（商標）１１２（Ｄｕｐｏｎｔ社）が挙げられる。こうしたパーフルオロスルホン酸膜は、所定の寸法に切断して用いられる。電解質膜の寸法は、例えば縦１０〜１００ｍｍ横１０〜１００ｍｍ程度とすることができる。
【００２２】
アノード触媒層２０は、主として、メタノールおよび水のプロトン、電子および二酸化炭素への反応を促進するために用いられ、アノード触媒層材料をＰＴＦＥシートに塗布し、乾燥して作製することができる。アノード触媒としては、例えば、カーボン担持されていないＰｔＲｕ合金触媒（Ｊｏｈｎｓｏｎ  ＆  Ｍａｔｔｈｅｙ社製、ＰｔＲｕ  Ｂｌａｃｋ  ＨｉＳＰＥＣ６０００）の他に、触媒微粒子が担持されたカーボン粒子（担持触媒）を用いることも可能である。アノード触媒層材料は、例えばこれらの触媒粉末に水を加え、よく撹拌した後、パーフルオロカーボンスルホン酸溶液（Ｄｕｐｏｎｔ社製Ｎａｆｉｏｎ（商標）溶液  Ａｌｄｒｉｃｈ  ＳＥ−２９９９２  Ｎａｆｉｏｎ（商標）重量５ｗｔ％）に代表されるプロトン伝導性の溶液と有機溶媒を加え、混合分散して調製することができる。
【００２３】
有機溶媒としては、例えば、１−プロパノール、２−プロパノール、エチレングリコール、およびエタノール等が挙げられる。こうした有機溶媒は、単独でまたは２種以上を組み合わせて用いることができる。分散処理は、一般的に使用されている分散機（ボールミル、サウンドミル、ビーズミル、ペイントシェーカー、ナノマイザーなど）を用いて行なうことができる。
【００２４】
触媒微粒子としては、本実施形態ではＰｔ系合金触媒を採用する。Ｐｔ系合金触媒としては、例えばＰｔＲｕ合金、ＰｔＲｕＳｎおよびＰｔＦｅなどを挙げることができるが、これらに限定されるものではない。活性サイト密度および安定性を考慮すると、平均直径２〜５ｎｍ程度の触媒微粒子が好ましい。触媒微粒子は、任意の手法によりカーボン粒子に担持させることができる。例えば、固相反応法、固相−液相反応法、液相法、および気相法などが挙げられる。液相法としては、含浸法、沈殿法、共沈法、コロイド法、およびイオン交換法のいずれの手法を採用してもよい。また、カーボン担持触媒（カーボンナノホーンやナノチューブを含む）に加え、他の担持触媒を用いてもよい。
【００２５】
乾燥後のアノード触媒層２０には、１〜１０ｍｇ／ｃｍ2程度の量（Ｌｏａｄｉｎｇ量）で触媒が含有されていることが望まれる。
【００２６】
カソード触媒層３０は、主として、プロトン、電子および酸素の水への反応を促進するために用いられる。本発明の一実施形態にかかるＤＭＦＣにおいては、カソード触媒層３０は、触媒微粒子を担持し、かつ水素イオン伝導性高分子電解質を表面の少なくとも一部に被覆したカーボン粒子（以下、電解質で被覆された貴金属担持カーボン粒子触媒とする）、および表面に撥水材を有するカーボン粒子５０から構成される。
【００２７】
図２には、カソード触媒層３０の構成を模式的に示す。カーボン粒子５０ｂの表面が撥水材５０ａで被覆されて、表面に撥水材を有するカーボン粒子５０が構成される。また、カーボン粒子６０ｂに触媒微粒子６０ａが担持され、表面の少なくとも一部が水素イオン伝導性高分子電解質６０ｃで被覆されて、電解質で被覆された貴金属担持カーボン触媒６０が構成される。表面に撥水材を有するカーボン粒子５０、および電解質で被覆された貴金属担持カーボン触媒６０は、一次粒子と称することができる。こうした一次粒子が集まって、一つの凝集体４０が形成される。凝集体４０においては、一次粒子間に細孔７０が形成され、この細孔は上述した一次孔に相当する。
【００２８】
触媒微粒子が担持されたカーボン粒子としては、例えば、Ｅ−ＴＥＫ社製のＰｔ／Ｃ触媒（ＨＰ４０ｗｔ％ＰｔｏｎＶｕｌｃａｎＸＣ−７２Ｒ）、田中貴金属社製のＴＥＣ１０Ｅ７０ＴＰＭ等が挙げられる。触媒微粒子の材料としてはＰｔ系触媒微粒子を使用することが望ましいが、これらに限定されるものではない。活性サイト密度および安定性を考慮すると、平均直径２〜５ｎｍ程度の触媒微粒子が好ましい。
【００２９】
触媒微粒子は、任意の手法によりカーボン粒子に担持させることができる。例えば、固相反応法、固相−液相反応法、液相法、および気相法などが挙げられる。液相法としては、含浸法、沈殿法、共沈法、コロイド法、およびイオン交換法のいずれの手法を採用してもよい。また、カーボン担持触媒（カーボンナノホーンやナノチューブを含む）に加え、他の担持触媒を用いてもよい。触媒微粒子が担持されるカーボン粒子の平均粒子径は、２０〜８０ｎｍ程度が好ましい。
【００３０】
水素イオン伝導性高分子電解質としては、例えばパーフルオロカーボンスルホン酸溶液（Ｄｕｐｏｎｔ社製Ｎａｆｉｏｎ（商標）溶液  Ａｌｄｉｃｈ  ＳＥ−２００９２、Ｎａｆｉｏｎ（商標）重量５ｗｔ％）、ダウケミカル社製のイオン交換樹脂、その他イオン性共重合体（アイオノマー）等を用いることができる。
【００３１】
撥水材としては、好ましくは撥水性有機合成樹脂、例えば、ポリテトラフルオロエチレン（ＰＴＦＥ）、テトラフルオロエチレン−ペルフルオロアルキルビニルエーテル共重合体（ＰＦＡ）、テトラフルオロエチレン−ヘキサフルオロプロピレン共重合体（ＦＥＰ）、ポリクロロトリフルオロエチレン（ＰＣＴＦＥ）、ポリフッ化ビニリデン（ＰＶＤＦ）、ポリフッ化ビニル（ＰＶＦ）、テトラフルオロエチレン−エチレン共重合体（ＥＴＦＥ）、およびアモルファスフッ素樹脂などが挙げられる。
【００３２】
こうした触媒微粒子を担持し、かつ水素イオン伝導性高分子電解質を表面の少なくとも一部に被覆したカーボン粒子としては、例えば、高導電性カーボンブラック（ケッチェンブラック）、ファーネスブラック（バルカンＸＣ）、アセチレンブラックを用いることができる。同様のカーボン粒子を、撥水材で被覆されるカーボン粒子として用いることもできる。適度な比表面積、細孔容量を維持するためには、これらのカーボン粒子の平均粒子径は、２０〜８０ｎｍ程度が好ましい。カーボン粒子の平均粒子径は、例えば、Ｘ線回折における触媒金属の回折ピークの半値幅より求められる結晶子径とすることができる。
【００３３】
上述した成分を含有するカソード触媒層の作製にあたっては、まず、カーボン粒子と撥水材とを混合し、所定の温度で加熱して表面に撥水材を有するカーボン粒子（撥水材被覆カーボン粒子）を得る。加熱温度は、撥水材の種類等に応じて適宜決定することができるが、通常、１５０〜３６０℃程度である。加熱後には、乳鉢等を用いて２０〜１００ｎｍ程度の寸法に粉砕する。
【００３４】
カーボン粒子の表面全体が完全に撥水材で覆われていれば、撥水材の効果が十分に発揮されるが、必ずしもこれに限定されるものではない。撥水材の効果が損なわれなければ、カーボン粒子の表面の一部が露出していてもよい。
【００３５】
粉砕された撥水材被覆カーボン粒子、触媒微粒子を担持したカーボン粒子、および水素イオン伝導性高分子電解質を有機溶媒とともに混合し、分散してカソード触媒層材料を調製する。
【００３６】
有機溶媒としては、例えば、１−プロパノール、２−プロパノール、エチレングリコール、およびエタノール等が挙げられる。こうした有機溶媒は、単独でまたは２種以上を組み合わせて用いることができる。分散処理は、一般的に使用されている分散機（ボールミル、サウンドミル、ビーズミル、ペイントシェーカー、ナノマイザーなど）を用いて行なうことができる。
【００３７】
得られたカソード触媒層材料をＰＴＦＥシートに塗布し、乾燥してカソード触媒層が作製される。乾燥後のカソード触媒層には、１〜５ｍｇ／ｃｍ2程度の量（Ｌｏａｄｉｎｇ量）で触媒が含有されていることが望まれる。
【００３８】
本実施形態においては、カソード触媒層３０は、直径３ｎｍ〜１μｍの細孔を体積Ｖ１で有し、その体積Ｖ１の５０〜９０％は、直径３０ｎｍ〜１μｍの細孔である。言い換えると、直径３０ｎｍ〜１μｍの細孔の体積Ｖ２は、体積Ｖ１の５０〜９０％である。直径３０ｎｍ以上の細孔は、ガスネットワークとして寄与する。その含有量が細孔の体積Ｖ１の５０％未満の場合には、酸素拡散性が低下する。一方、微細孔の存在率が低くなり、適切な細孔分布が得られないことから、その上限は細孔の体積Ｖ１の９０％に規定される。体積Ｖ２は、体積Ｖ１の５５〜８５％がより好ましい。
【００３９】
また、体積Ｖ１の１〜８％は、直径３〜１０ｎｍの微細孔である。こうした微細孔が１％未満の場合には、微細孔が殆ど存在しない構造の触媒層となるので、触媒層の反応に寄与する触媒のサイトを十分に大きくすることができない。直径３〜１０ｎｍの微細孔が８％を越えると、触媒層の反応に寄与する触媒のサイトは増加するものの、カソード反応により生成する水は、微細孔に滞留して抜けにくくなってしまう。その結果、フラッディングの原因となる。こうした理由から、直径３〜１０ｎｍの微細孔の割合は、体積V１の１〜８％に規定される。なお、直径３〜１０ｎｍの微細孔は、体積Ｖ１の１〜６％であることがより好ましい。
【００４０】
この直径３〜１０ｎｍの細孔体積増加量（Δ（ｍＬ／ｇ））は、例えば、水銀圧入法といった手法により求めることができ、０．００１〜０．０１に規定される。少なすぎる場合には、微細孔が殆ど存在しない触媒層の構造となるため、十分な反応に寄与する触媒のサイトを確保することができない。直径３〜１０ｎｍの細孔体積増加量が多くなれば、微細孔の存在率が増加するので、触媒層の反応に寄与する触媒のサイトも大きくなる。しかしながら、この場合には、カソード反応により生成する水は、微細孔に滞留してしまうと抜けにくくなり、フラッディングの原因となる。こうした理由から、直径３〜１０ｎｍの細孔体積増加量（Δ（ｍＬ／ｇ））は、０．００１〜０．０１に規定される。なお、直径３〜１０ｎｍの細孔体積増加量は、０．００２〜０．００８がより好ましい。
【００４１】
カソード触媒層における直径３０ｎｍ〜１μｍの細孔において、直径３０ｎｍ〜１μｍの細孔全体積の４０〜８０％が、表面に撥水材を有するカーボン粒子による細孔であることが好ましい。この場合には、反応ガスの拡散性がよりいっそう高められる。
【００４２】
「表面に撥水材を有するカーボン粒子による細孔」の割合は、以下の手順で求めることができる。まず、参照触媒として、電解質で被覆された貴金属担持カーボン触媒６０のみの触媒を準備する。この参照触媒の直径３０ｎｍ〜１μｍの細孔の体積を測定し、これを測定値Ａとする。次に、この参照触媒とは別に表面に撥水材を有するカーボン粒子５０と電解質で被覆された貴金属担持カーボン触媒６０を混合したカソード触媒を調製する。このカソード触媒の直径３０ｎｍ〜１μｍの細孔を測定して、測定値Ｂとする。
【００４３】
２つの測定値の差（ΔＰ＝Ｂ−Ａ）に対応する細孔を、「表面に撥水材を有するカーボン粒子による細孔」と称する。
【００４４】
したがって、（Ｒ＝（Ｂ−Ａ）／Ｂ×１００）で表わされるＲの値が４０〜８０％であることが、「カソード触媒層における直径３０ｎｍ〜１μｍの細孔において、直径３０ｎｍ〜１μｍの細孔の全体積の４０〜８０％が、表面に撥水材を有するカーボン粒子による細孔である」に対応する。
【００４５】
また、撥水材を有するカーボン粒子は、カソード触媒層の全重量の１〜３０％の量で含有されることが好ましく、２〜２５％がより好ましい。少なすぎる場合には十分なガスネットワークが形成されず、過剰に含まれた場合にはプロトンのネットワークの切断、あるいは、撥水材の有する絶縁性による電子伝導性の低下という不都合が生じることから、撥水材の含有量は、カソード触媒層の全重量の１〜２０％であることが好ましく、１〜１０％がより好ましい。
【００４６】
アノード触媒層およびカソード触媒層は、それぞれＰＴＦＥシートに載置した状態で、所定の寸法に切断する。切断されたアノード触媒層２０およびカソード触媒層３０を電解質膜１０に当接して熱圧着する。寸法は、例えば縦１０〜１００ｍｍ横１０〜１００ｍｍ程度とすることができる。その後、ＰＴＦＥシートを除去することによって、電解質膜１０をアノード触媒層２０およびカソード触媒層３０で挟持することができる。こうして得られる積層体が、ＣＣＭ２５となる。
【００４７】
ＣＣＭ２５のアノード触媒層２０の上には、アノードＭＰＬ付ＧＤＬ層１１０を設ける。アノードＭＰＬ付ＧＤＬ層におけるアノードＭＰＬは、一般的には、撥水性材料と導電性材料とを含むスラリーを用いて形成される。撥水性材料としては、撥水性有機合成樹脂が好ましく、具体的には、ＰＴＦＥ、ＰＦＡ、ＦＥＰ、ＰＣＴＦＥ、ＰＶＤＦ、ＰＶＦ、およびＥＴＦＥなどが挙げられる。導電性材料としては、例えば、ファーネスブラック、アセチレンブラック、および黒鉛化ブラックなどの導電性カーボンが好適である。
【００４８】
アノードＭＰＬ付ＧＤＬ層の基材となるアノードＧＤＬは、炭素を母体とした任意の多孔質シート状支持体を用いることができ、通常は繊維が含有された多孔質基材である。繊維としては、導電性および耐食性を有するカーボン繊維が好適であるが、これに限定されない。メタノールクロスオーバーを抑制するために、アノードＧＤＬ厚さは２００μｍ以上であることが好ましく、２５０μｍ以上であることがより好ましい。燃料電池の基本的特性を良好に保つためには、アノードＧＤＬ厚さは５００μｍ以下であることが好ましく、４００μｍ以下であることがより好ましい。
【００４９】
アノードＭＰＬ付きＧＤＬ層１１０の外側には、液体燃料（メタノール）を供給する燃料供給手段（図示せず）が設けられる。メタノール燃料の濃度は、０．５〜３Ｍが好ましく、０．５〜２Ｍがより好ましい。
【００５０】
一方、ＣＣＭ２５のカソード触媒層３０の上には、カソードＭＰＬ８０およびカソードＧＤＬ層９０が順次設けられる。カソードＭＰＬ８０は、電子伝導性を有するカーボンと前述の撥水性有機合成樹脂により構成することができ、カソードＧＤＬ層９０は、カーボンペーパー、あるいはカーボン繊維により構成することができる。
【００５１】
本実施形態にかかるＤＭＦＣに含有されるカソード触媒層は、触媒微粒子を担持し、かつ水素イオン伝導性高分子電解質を表面の少なくとも一部に被覆したカーボン粒子に加えて、表面に撥水材を有するカーボン粒子を含有する。こうしたカソード触媒層は、直径３ｎｍ〜１μｍの細孔を体積Ｖ１で有し、直径３０ｎｍ〜１μｍの細孔の体積Ｖ２は、体積Ｖ１の５０〜９０％である。また、体積Ｖ１の１〜８％は、直径３〜１０ｎｍの細孔である。さらに、直径３〜１０ｎｍの細孔体積増加量（Δ（ｍＬ／ｇ））は、０．００１〜０．０１である。
【００５２】
表面に撥水材を有するカーボン粒子を含有したカソード触媒層の細孔分布を制御することによって、こうした条件を揃えることが可能である。これらの条件を全て満たしているので、十分なガスネットワークとともに、高い水素イオン伝導性を確保したカソード触媒層を作製することが可能となった。その結果、触媒利用率が高められて十分な電池出力を確保することができ、高い出力を有するダイレクトメタノール型燃料電池が得られた。
【００５３】
しかも、本実施形態にかかるカソード触媒層は、空気の拡散性に加えて水フラッディングに優れる。こうしたカソード触媒層を有する本実施形態のＤＭＦＣは、メタノール水溶液燃料のクロスオーバーによる悪影響を抑制することができ、低空気送気量においても充分に大きな電圧特性を確保することができる。
【００５４】
以下、具体例を示して本発明の実施形態を説明する。
【００５５】
（実施例１）
触媒微粒子を担持したカーボン粒子として田中貴金属工業社製のＰｔ／Ｃ触媒（ＴＥＣ１０Ｅ７０ＴＰＭ）を用い、水素イオン伝導性高分子電解質としては、パーフルオロカーボンスルホン酸溶液（Ｄｕｐｏｎｔ社製Ｎａｆｉｏｎ（商標）溶液  Ａｌｄｉｃｈ  ＳＥ−２００９２、Ｎａｆｉｏｎ（商標）重量５ｗｔ％）を用いた。
【００５６】
撥水材被覆カーボン粒子は、以下の手法によって調製した。カーボン粒子としては、アセチレンブラック（電気化学工業（株）社製  デンカブラック（粉状品））を用い、撥水材としては、アモルファスフッ素樹脂（旭硝子（株）、撥水材分散液）を用意した。カーボン粒子と撥水材とを１：１の重量比で混合した後、１８０℃の電気炉内で加熱し、粉砕して撥水材被覆カーボン粒子を得た。
【００５７】
撥水材被覆カーボン粒子、触媒微粒子を担持したカーボン粒子、および水素イオン伝導性高分子電解質を混合してカソード触媒層材料となるスラリーを調製した。得られたスラリーをカーボンペーパー上に塗布し、乾燥してカソード触媒層を作製した。カソード触媒層における撥水材被覆カーボン粒子の割合は、２０重量％である。
【００５８】
（実施例２）
撥水材で被覆されるカーボン粒子の割合を、５重量％に変更した以外は実施例１と同様の手法により、カソード触媒層を作製した。
【００５９】
（実施例３）
撥水材で被覆されるカーボン粒子の割合を、１０重量％に変更した以外は実施例１と同様の手法により、カソード触媒層を作製した。
【００６０】
（比較例１）
撥水材被覆カーボン粒子を用いない以外は、実施例１と同様の手法により、カソード触媒層を作製した。
【００６１】
乾燥後のカソード触媒層におけるＰｔのＬｏａｄｉｎｇ量は、実施例および比較例のいずれも４ｍｇ／ｃｍ2であった。
【００６２】
実施例および比較例のカソード触媒層について、水銀圧入法による細孔構造測定を行なった。図３のグラフには、水銀圧入法による１μｍ以下の細孔直径領域における積分細孔体積を示す。３ｎｍ〜１μｍ全体の細孔体積（Ｖ１）に対する３０ｎｍ〜１μｍ領域の細孔体積（Ｖ２）の割合を算出し、下記表１にまとめる。
【表１】
2010177098.tif 000003
【００６３】
図３に示されるように、いずれの実施例のカソード触媒層も、撥水材が含有されない比較例１と比較して積分細孔体積が高い。３０ｎｍ〜１μｍ領域における細孔の割合は、実施例のカソード触媒層では６４．８％以上であるのに対し、撥水材が含有されない場合には４６．９％にとどまることが上記表１の結果から明らかである。
【００６４】
なお、実施例のカソード触媒層においては、直径３０ｎｍ〜１μｍの細孔の微分曲線からなるピークの半値幅は、１０〜２５ｎｍであった。
【００６５】
次に、実施例および比較例のカーボン触媒層を用いてＤＭＦＣを作製した。まず、Ｎａｆｉｏｎ（商標）１１２を準備し、縦４０ｍｍ横５０ｍｍ程度の寸法に切断した。（Ｇ．Ｑ．Ｌｕ，ｅｔ  ａｌ．  Ｅｌｅｃｔｒｏｃｈｉｍｉｃａ  Ａｃｔａ  ４９（２００４）８２１〜８２８）にしたがって、過酸化水素および硫酸でＮａｆｉｏｎ（商標）１１２に前処理を施して、電解質膜１０を作製した。
【００６６】
Ｊｏｈｎｓｏｎ＆Ｍａｔｔｈｅｙ社製のＰｔ／Ｒｕ合金触媒（Ｐｔ／ＲｕＢｌａｃｋＨｉＳＰＥＣ６０００）と、パーフルオロカーボンスルホン酸溶液（Ｄｕｐｏｎｔ社製Ｎａｆｉｏｎ（商標）溶液  Ａｌｄｒｉｃｈ  ＳＥ−２９９９２  Ｎａｆｉｏｎ（商標）重量５ｗｔ％）とを混合分散して、アノード触媒層材料を調製した。ＰＴＦＥシート上に塗布し、乾燥してアノード触媒層を作製した。乾燥後のアノード触媒層中のＰｔ／ＲｕのＬｏａｄｉｎｇ量は、約６ｍｇ／ｃｍ2であった。
【００６７】
カソード触媒層は、ＭＰＬ付カーボンペーパー上に塗布した後、乾燥し、縦３０ｍｍ横４０ｍｍの寸法に切断した。アノード触媒層の寸法も同様のサイズに切断した。切断されたアノード触媒層を電解質膜１０に押し当て、１４０℃にて１０ｋｇ／ｃｍ2で約３分間熱圧着した。ＰＴＦＥシートを除去して、電解質膜１０がアノード触媒層２０からなるアノードのみのＣＣＭ２５を得た。ＣＣＭ２５の厚みは約６０μｍ程度であり、アノード触媒層２０の厚みは、約３０μｍ程度であった。
【００６８】
ＣＣＭ２５のアノード触媒層２０の上には、燃料調整層（図示せず）、およびアノードＭＰＬ付きＧＤＬ層１１０を順次配置した。アノードＭＰＬ付きＧＤＬ層１１０としては、カーボンペーパーＴＧＰＨ−１２０（東レ株式会社製）を用いた。さらに、アノードＭＰＬ付きＧＤＬ層１１０の上には、このアノードＭＰＬ付きＧＤＬ層１１０に液体燃料を供給する燃料供給手段（図示せず）を配置した。
【００６９】
ＣＣＭ２５のアノードの反対側には、カソードが配置される。カソード触媒層３０は、カーボンペーパー上に塗布することによって形成した。カソード触媒層３０の基材となるカーボンペーパーは、カソードＭＰＬ８０およびカソードＧＤＬ層９０を順次構成した。ここでは、カーボンペーパーＴＧＰＨ−０９０（東レ株式会社製）に対し、約３０ｗｔ％のＰＴＦＥにより撥水処理が施されたＥ−ＴＥＫ社製ＴＧＰＨ−０９０、３０ｗｔ％．Ｗｅｔｐｒｏｏｆｅｄを用いた。カソードＭＰＬ８０は、撥水材とカーボン材によって構成されたものである。カーボンペーパー、ＭＰＬ層付きカソードＧＤＬ層の上には、酸化剤ガスとしての空気を供給する酸化剤ガス供給手段（図示せず）を配置して、図１に示す構成のＤＭＦＣを作製した。
【００７０】
得られたＤＭＦＣについて、発電試験を行なった。燃料供給手段を用いてアノードＧＤＬ層に対して、濃度１．０Ｍ、燃料供給量０．７ｍＬ／ｍｉｎの燃料（メタノール水溶液燃料）を供給した。さらに、酸化剤供給手段を用いてカソードＧＤＬ層から、酸素濃度２０．５％、湿度３０％、空気供給量９０ｍＬ／ｍｉｎの空気（酸化剤）を供給し、燃料電池を稼動させて出力電圧の電池特性を評価した。得られた結果を、図４のグラフに示す。
【００７１】
さらに、空気供給量を１５０ｍＬ／ｍｉｎに変更する以外は同様の条件で、同様のＤＭＦＣを稼動させて電圧の電池特性を評価した。得られた結果を図５のグラフに示す。
【００７２】
以上の条件で各ＤＭＦＣを運転し、０．１５Ａ／ｃｍ2における電圧特性の結果を下記表２にまとめる。一般的に、０．１５Ａ／ｃｍ2における電圧特性からＤＭＦＣ出力が比較されることから、０．１５Ａ／ｃｍ2における電圧特性とした。
【表２】
2010177098.tif 000004
【００７３】
上記表２に示されるように、空気供給量が１５０ｍＬ／ｍｉｎの場合、比較例のＤＭＦＦＣでは０．１５Ａ／ｃｍ2における出力電圧が、最大でも０．１２Ｖである。これに対して、実施例のＤＭＦＣでは０．４５Ｖ以上の出力が得られている。
【００７４】
空気供給量が９０ｍＬ／ｍｉｎの場合でも、実施例のＤＭＦＣでは０．４Ｖ以上の出力が得られている。高出力のＤＭＦＣには、０．１５Ａ／ｃｍ2における０．４Ｖ以上の長時間安定的な電圧特性が求められる。一方、比較例のＤＭＦＣでは、空気供給量が少ないと０．１５Ａ／ｃｍ2で出力を得ることができない。
【００７５】
このように、実施例のＤＭＦＣは、比較例と比べて高い電圧特性を示しており、カソード触媒層における酸素の拡散性の向上が確認された。
【００７６】
実施例１のＤＭＦＣに９０ｍＬ／ｍｉｎの空気（酸化剤）を供給し、０．１５Ａ／ｃｍ2における出力電圧の安定性を調べた。その結果を図６のグラフに示す。
【００７７】
図６に示されるように、実施例１のＤＭＦＣの場合、僅かに０．４５Ｖよりは低いものの、８時間以上も電圧の低下が見られず安定的な高いセル電圧を保つことが確認された。
【００７８】
なお、本発明は上述した実施形態そのままに限定されるものではなく、実施段階ではその要旨を逸脱しない範囲で構成要素を変形して具体化することが可能である。また、実施形態に開示されている複数の構成要素の適宜な組み合わせによって、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７９】
【図１】一実施形態にかかるＤＭＦＣのセルの断面図。
【図２】一実施形態にかかるＤＭＦＣにおけるカソード触媒層の模式図。
【図３】カソード触媒層における積分細孔体積を示すグラフ図。
【図４】一実施形態にかかるＤＭＦＣの電流電圧特性を示すグラフ図。
【図５】一実施形態にかかるＤＭＦＣの電流電圧特性を示すグラフ図。
【図６】セル電圧の安定性を示すグラフ図。
【符号の説明】
【００８０】
１０…電解質膜；  ２０…アノード触媒層；  ２５…ＣＣＭ；  ３０…カソード触媒層
４０…凝集体；  ５０…表面に撥水材を有する被覆カーボン粒子；  ５０ａ…撥水材
５０ｂ…カーボン粒子；  ６０ａ…触媒微粒子；  ６０ｂ…カーボン粒子
６０ｃ…水素イオン伝導性高分子電解質
６０…触媒微粒子を担持しかつ水素イオン伝導性高分子電解質を表面の少なくとも一部に被覆したカーボン粒子
７０…細孔；  ８０…カソードＭＬＰ；  ９０…カソードＧＤＬ層
１１０…アノードＭＰＬ付ＧＤＬ層；  １００…燃料電池セル。
【図１】
2010177098.tif 000005
【図２】
2010177098.tif 000006
【図３】
2010177098.tif 000007
【図４】
2010177098.tif 000008
【図５】
2010177098.tif 000009
【図６】
2010177098.tif 000010